(57)【要約】【課題】リサイクル性のよいポリプロピレン系樹脂製のシートからなる剥離ライナーであって幅広い温度環境下で良好な作業性を確保し得る剥離ライナーおよび該ライナーを備えた剥離ライナー付き感圧接着シートを提供すること。【解決手段】本発明に係る剥離ライナー付き感圧接着シート２は、支持体２２と感圧接着剤層２４とを有する感圧接着シート２０と、造核剤を含有するポリプロピレン系樹脂組成物をシート状に成形したポリプロピレン系樹脂シートからなる剥離ライナー１０とを備える。本発明に係るライナー付き感圧接着シート２によると、例えば３５℃程度の高温環境下でも良好な作業性が実現される。該ライナー付き感圧接着シート２は、感圧接着シート２０からライナー１０を剥離しつつ被着体５に連続的に貼り付ける態様の貼付作業にも好ましく適用され得る。【選択図】図１
2008074993.tif 000002
【特許請求の範囲】
【請求項１】
支持体と該支持体に保持された感圧接着剤層とを有する感圧接着シートと、
前記感圧接着剤層上に配置された剥離ライナーであってポリプロピレン系樹脂シートからなる剥離ライナーと、
を備える剥離ライナー付き感圧接着シートであって、
ここで、前記樹脂シートは、造核剤を含有するポリプロピレン系樹脂組成物をシート状に成形したものである、剥離ライナー付き感圧接着シート。
【請求項２】
前記樹脂シートの厚さが５０〜３００μｍである、請求項１に記載の感圧接着シート。
【請求項３】
前記ポリプロピレン系樹脂組成物は、厚さ２００μｍの前記シート状に成形した場合、幅３８ｍｍ×長さ１００ｍｍの試験片の両端を３００ｍｍ／分の速度で近づけることにより該両端間の距離が１０ｍｍになるまで該試験片をＵ字状に撓ませて測定される曲げ強さが測定温度３５℃において０．８Ｎ〜２Ｎ／３８ｍｍの範囲にあるポリプロピレン系樹脂シートを与える組成物である、請求項１または２に記載の感圧接着シート。
【請求項４】
前記ポリプロピレン系樹脂組成物は、前記曲げ強さが測定温度２３℃において１Ｎ〜３Ｎ／３８ｍｍの範囲にあるポリプロピレン系樹脂シートを与える組成物である、請求項３に記載の感圧接着シート。
【請求項５】
前記剥離ライナーの前記感圧接着剤層側の表面には、高さ５〜５０μｍの畝状の凸部が１００〜１０００μｍのピッチで互いに平行に形成されている、請求項１から４のいずれか一項に記載の感圧接着シート。
【請求項６】
造核剤を含有するポリプロピレン系樹脂組成物を厚さ５０〜３００μｍのシート状に成形したポリプロピレン系樹脂シートからなる剥離ライナーであって、
前記ポリプロピレン系樹脂組成物は、厚さ２００μｍの前記シート状に成形した場合、幅３８ｍｍ×長さ１００ｍｍの試験片の両端を３００ｍｍ／分の速度で近づけることにより該両端間の距離が１０ｍｍになるまで該試験片をＵ字状に撓ませて測定される曲げ強さが測定温度３５℃において０．８Ｎ〜２Ｎ／３８ｍｍの範囲にあるポリプロピレン系樹脂シートを与える組成物である、剥離ライナー。
【請求項７】
前記樹脂シートの厚さが５０〜３００μｍである、請求項６に記載の剥離ライナー。
【請求項８】
前記ポリプロピレン系樹脂組成物は、前記曲げ強さが測定温度２３℃において１Ｎ〜３Ｎ／３８ｍｍの範囲にあるポリプロピレン系樹脂シートを与える組成物である、請求項６または７に記載の剥離ライナー。
【請求項９】
前記剥離ライナーの少なくとも一方の表面には、高さ５〜５０μｍの畝状の凸部が１００〜１０００μｍのピッチで互いに平行に形成されている、請求項６，７または８に記載の剥離ライナー。
【発明の詳細な説明】
【技術分野】
【０００１】
本発明は、感圧接着剤層上に剥離ライナーを有する剥離ライナー付き感圧接着シートに関し、詳しくは、感圧接着シートから剥離ライナーを剥離する際の作業性がよく且つ該剥離ライナーのリサイクル性に優れた剥離ライナー付き感圧接着シートに関する。また本発明は、感圧接着シート用の剥離ライナーであって、該感圧接着シートからの剥離作業性およびリサイクル性に優れた剥離ライナーに関する。
【背景技術】
【０００２】
感圧接着シート用の剥離ライナーとして、紙製の芯材の表面にポリエチレン（ＰＥ）フィルムをラミネートした基材からなる剥離ライナー（剥離紙）が知られている。また近年では、感圧接着シート貼付時の気泡抜け性等の目的から、剥離ライナーの表面に凹凸形状を付与して該凹凸形状が感圧接着剤層に転写されるように構成された剥離ライナー付き感圧接着シートが開発されている。この種の技術に関する従来技術文献として特許文献１および特許文献２が挙げられる。上記紙芯にＰＥフィルムをラミネートした構成の剥離ライナーは、このように表面に凹凸形状を有する剥離ライナーにも好ましく適用され得る。例えば特許文献１の実施例（第００４３項）では、紙製の芯材の両面にＰＥコーティングを有する剥離ライナーを用いている。
【０００３】
【特許文献１】特表２００４−５０６７７７号公報
【特許文献２】特開２００６−０２８４１６号公報
【発明の開示】
【発明が解決しようとする課題】
【０００４】
このように紙製芯材の表面にＰＥ層を設けた構成の剥離ライナー（以下、単に「ライナー」ということもある。）は、紙材の有する性質に関連して、一般に感圧接着シートからライナーを分離（剥離）する際の作業性がよく、また該作業性が作業温度の影響を受けにくいという利点を有する。しかし、かかる構成のライナーは使用後（すなわち感圧接着シートから剥離された後）において紙と樹脂（ＰＥ）とを分別することができないためリサイクル性に欠ける。さらに、紙材の場合、紙材自体の紙目の表面荒れの影響によりライナーまたは該ライナーを有する感圧接着シートの外観にうねりが発生しやすく、このため外観品位を損なうことがある。
【０００５】
一方、紙製芯材を含まない構成のライナーも提案されている。例えば特許文献１の第００２２項には、シリコーン剥離コーティングを備えるＰＥをポリエチレンテレフタレート（ＰＥＴ）の表面にコート（積層）した構成のライナー、シリコーン剥離コーティングを備える鋳造ポリプロピレンフィルムからなるライナー等が挙げられている。
ここで、ＰＥ等のポリオレフィンとＰＥＴとは異種の樹脂であるため、更なるリサイクル性向上の観点からは、異種の樹脂（ＰＥＴ等）を含まないポリオレフィン材料としてリサイクル処理可能な構成を有するライナーがより望ましい。例えば、単層の（すなわち、異種の樹脂と積層されていない）ポリプロピレン系樹脂からなるライナーは上記リサイクル性の観点から好ましい。
【０００６】
しかし、合成樹脂（特に単層の熱可塑性樹脂）からなるライナーは、紙製芯材を有するライナーに比べて、感圧接着シートからライナーを剥離する際の作業性が環境温度の影響を受けやすくなる傾向にある。このため、例えば２３℃環境下では感圧接着シートからライナーをスムーズに剥離できる剥離条件（剥離姿勢、剥離速度、剥離力等）であっても、３０℃を超えるような（例えば３５℃程度の）高温環境下では同条件ではかかるスムーズな剥離が安定して行われず、これにより作業効率の低下等を招くことがあり得る。特に、感圧接着シートからライナーを剥離しつつ該感圧接着シートを被着体に連続的に貼り付ける態様の感圧接着シート貼付作業においては、ライナーのスムーズな剥離が維持されないと、該ライナーの巻き込み等の不具合が起こりがちである。
【０００７】
本発明の一つの目的は、リサイクル性のよいポリプロピレン系樹脂製のシートからなる剥離ライナーであって幅広い温度環境下で良好な作業性を確保し得る剥離ライナーを提供することである。本発明の他の一つの目的は、かかる剥離ライナーを備えた剥離ライナー付き感圧接着シートを提供することである。
【課題を解決するための手段】
【０００８】
本発明によると、支持体と該支持体に保持された感圧接着剤層とを有する感圧接着シートと、前記感圧接着剤層上に配置された剥離ライナーであってポリプロピレン系樹脂シートからなる剥離ライナーと、を備えた剥離ライナー付き感圧接着シートが提供される。ここで、前記ポリプロピレン系樹脂シートは、造核剤を含有するポリプロピレン系樹脂組成物をシート状に成形したものである。好ましい一つの態様では、該ポリプロピレン系樹脂シートの厚さが凡そ５０〜３００μｍである。
上記剥離ライナー付き感圧接着シートを構成する剥離ライナーは、ポリプロピレン系樹脂シート（典型的には、単層のポリプロピレン系樹脂シート）からなるので、紙製の芯材を含む剥離ライナーや異種の樹脂が積層された剥離ライナー（例えば、ＰＥＴ層とＰＥ層とを積層した構成の剥離ライナー）等に比べてリサイクル性に優れている。また、該樹脂シートは造核剤を含有するポリプロピレン系樹脂組成物を成形してなるため、造核剤を含まない通常のポリプロピレン系樹脂組成物を成形してなるポリプロピレン系樹脂シートに比べて剛性および耐熱特性に優れている。例えば、３５℃程度の環境下においても感圧接着シートからのスムーズな剥離を可能とするような適度な曲げ強さを維持するものであり得る。したがって、かかるライナーを備える剥離ライナー付き感圧接着シートは、該感圧接着シートからライナーを剥離する際の作業性（ひいては感圧接着シートの貼付け作業性）が良好である。
【０００９】
ここに開示される剥離ライナー付き感圧接着シートの好ましい一つの態様では、前記樹脂シートの形成に用いられるポリプロピレン系樹脂組成物（造核剤を含有する。）が、以下の条件を満たす組成物である。すなわち、該組成物を厚さ２００μｍの前記シート状に成形した場合において、測定温度３５℃にて幅３８ｍｍ×長さ１００ｍｍの試験片の両端を３００ｍｍ／分の速度で近づけることにより該両端間の距離が１０ｍｍになるまで該試験片をＵ字状に撓ませて測定される曲げ強さが凡そ０．８Ｎ〜２Ｎ／３８ｍｍの範囲にあるポリプロピレン系樹脂シートを与える組成物である。
かかる組成物を用いて形成されたライナーを備える剥離ライナー付き感圧接着シートは、例えば３５℃程度の高温環境下においても、感圧接着シートからライナーを剥離する際の作業性（ひいては感圧接着シートの貼付け作業性）が特に良好なものであり得る。
【００１０】
ここに開示される剥離ライナー付き感圧接着シートの好ましい他の一つの態様では、前記樹脂シートの形成に用いられるポリプロピレン系樹脂組成物（造核剤を含有する。）が、以下の条件を満たす組成物である。すなわち、該組成物を厚さ２００μｍの前記シート状に成形した場合において、測定温度２３℃にて幅３８ｍｍ×長さ１００ｍｍの帯状の試験片の両端を３００ｍｍ／分の速度で近づけることにより該両端間の距離が１０ｍｍになるまで該試験片をＵ字状に撓ませて測定される曲げ強さが凡そ１〜３Ｎ／３８ｍｍの範囲にあるポリプロピレン系樹脂シートを与える組成物である。
かかる組成物を用いて形成されたライナーを備える剥離ライナー付き感圧接着シートは、室温（２３℃前後）で感圧接着シートからライナーを剥離する際の作業性（ひいては感圧接着シートの貼付け作業性）が特に良好なものであり得る。測定温度３５℃における曲げ強さおよび測定温度２３℃における曲げ強さがそれぞれここに開示される好ましい範囲にあるポリプロピレン系樹脂シートを与えるポリプロピレン系樹脂組成物の使用がより好ましい。
【００１１】
ここに開示される剥離ライナー付き感圧接着シートは、前記剥離ライナーの前記感圧接着剤層側の表面に凹凸形状が付与された形態の剥離ライナー付き感圧接着シートにも好ましく適用され得る。上記凹凸形状は、例えば、互いに平行に延びる畝状の凸部が凡そ１００〜１０００μｍのピッチで形成された形状であり得る。該凸部の高さは例えば凡そ５〜５０μｍであり得る。
【００１２】
本発明によると、また、造核剤を含有するポリプロピレン系樹脂組成物を厚さ凡そ１００〜３００μｍのシート状に成形したポリプロピレン系樹脂シートからなる剥離ライナーが提供される。前記ポリプロピレン系樹脂組成物は、厚さ２００μｍの前記シート状に成形した場合において、測定温度３５℃にて幅３８ｍｍ×長さ１００ｍｍの試験片の両端を３００ｍｍ／分の速度で近づけることにより該両端間の距離が１０ｍｍになるまで該試験片をＵ字状に撓ませて測定される曲げ強さが凡そ０．８〜２Ｎ／３８ｍｍの範囲にあるポリプロピレン系樹脂シートを与える組成物であり得る。
かかる構成の剥離ライナーは、ポリプロピレン系樹脂シートからなるので、紙製の芯材を用いた剥離ライナーや異種の樹脂が積層された剥離ライナー等に比べてリサイクル性に優れる。また、該樹脂シートは造核剤を含有するポリプロピレン系樹脂組成物を成形してなるものであるので、通常の（造核剤を含まない組成の）ポリプロピレン系樹脂組成物を成形してなる樹脂シートに比べて剛性および耐熱特性が良好である。例えば、３５℃程度の環境下においても感圧接着シートからのスムーズな剥離を可能とする程度の適度な曲げ強さを維持するものであり得る。したがって、上記剥離ライナーは、感圧接着シートからライナーを剥離する際の作業性（ひいては感圧接着シートの貼付け作業性）の良い剥離ライナー付き感圧接着シートを構築するための剥離ライナーとして好適に利用され得る。
【００１３】
ここに開示される剥離ライナーの好ましい一態様では、前記ポリプロピレン系樹脂シートの厚さが凡そ５０〜３００μｍである。前記樹脂シートの形成に用いられるポリプロピレン系樹脂組成物（造核剤を含有する。）が、測定温度２３℃にて幅３８ｍｍ×長さ１００ｍｍの帯状の試験片の両端を３００ｍｍ／分の速度で近づけることにより該両端間の距離が１０ｍｍになるまで該試験片をＵ字状に撓ませて測定される曲げ強さが凡そ１〜３Ｎ／３８ｍｍの範囲にあるポリプロピレン系樹脂シートを与えるポリプロピレン系樹脂組成物である剥離ライナーが好ましい。前記剥離ライナーの少なくとも一方の表面（典型的には、該ライナーを剥離ライナー付感圧接着シートの構築に用いる場合において該感圧接着シートと重ね合わせられる側の表面）には、高さ凡そ５〜５０μｍの畝状の凸部が凡そ１００〜１０００μｍのピッチで互いにほぼ平行に形成されていてもよい。
【発明を実施するための最良の形態】
【００１４】
以下、本発明の好適な実施形態を説明する。なお、本明細書において特に言及している事項以外の事柄であって本発明の実施に必要な事柄は、当該分野における従来技術に基づく当業者の設計事項として把握され得る。本発明は、本明細書に開示されている内容と当該分野における技術常識とに基づいて実施することができる。
【００１５】
ここに開示されるライナー付き感圧接着シートは、感圧接着剤層を有する感圧接着シートと、前記感圧接着剤層上に配置されたライナーとを備える。以下、感圧接着剤を「粘着剤」、感圧接着シートを「粘着シート」ということがある。
かかるライナー付き粘着シートを構成する粘着シートは、支持体と該支持体に保持された粘着剤層とを有する。該粘着シートは、シート状の支持体（基材）の片面に粘着剤層を有する形態であってもよく、支持体の両面に粘着剤層を有する形態であってもよい。ここでいう粘着シートの概念には、粘着テープ、粘着ラベル、粘着フィルム等と称されるものが包含され得る。なお、上記粘着剤層は連続的に形成されたものに限定されず、例えば点状、ストライプ状等の規則的あるいはランダムなパターンに形成された粘着剤層であってもよい。
【００１６】
上記ライナー付き粘着シートを構成するライナー（剥離ライナー）は、ポリプロピレン系樹脂組成物をシート状に成形してなるポリプロピレン系樹脂シート（以下「ＰＰシート」ということもある。）から実質的に構成されている。ここで「ポリプロピレン系樹脂組成物」とは、プロピレンを主モノマー（主構成単量体）とするプロピレン系重合体をベースポリマー（ポリマー成分のなかの主成分）とする組成物をいう。上記「プロピレン系重合体」の概念には、プロピレンの単独重合体（ホモポリプロピレン、典型的にはアイソタクチックポリプロピレン）およびプロピレンと他のモノマー（例えば、炭素原子数が２，４〜１０のα−オレフィンから選択される一種または二種以上）との共重合体のいずれもが包含され得る。該共重合体はランダム共重合体（ランダムポリプロピレン）であってもよくブロック共重合体であってもよい。また、二種以上のプロピレン系重合体（例えば、ホモポリプロピレンとランダムポリプロピレンとの組み合わせ、共重合組成の異なる二種類のランダムポリプロピレンの組み合わせ等）を任意の割合で含有するポリプロピレン系樹脂組成物であってもよい。
【００１７】
上記ポリプロピレン系樹脂組成物（以下「ＰＰ組成物」ということもある。）は、上記プロピレン系重合体（ベースポリマー）以外のポリマー成分を副次的に含有するものであり得る。かかる副次的ポリマー成分は、上記プロピレン系重合体と相溶性あるいは非相溶性の各種ポリマーであり得る。該副次的ポリマー成分の含有割合（二種以上の副次的ポリマー成分を含む場合にはそれらの合計量）は、例えば、プロピレン系重合体１００質量部に対して７０質量部以下（典型的には０．１〜７０質量部）、好ましくは５０質量部以下（典型的には０．１〜５０質量部）、より好ましくは２０質量部以下（典型的には０．１〜２０質量部）の範囲であり得る。上記副次的ポリマー成分の含有割合がプロピレン系重合体１００質量部に対して５質量部以下（典型的には０．１〜７０質量部）であってもよい。副次的ポリマー成分を含有しない組成の（すなわち、ポリマー成分が一種または二種以上のプロピレン系重合体のみからなる）ＰＰ組成物であってもよい。
【００１８】
副次的ポリマー成分を含む組成のＰＰ組成物における該副次的ポリマー成分としては、プロピレン系重合体と一緒に（すなわち、当該副次的ポリマー成分をプロピレン系重合体から分別することなく）ポリオレフィン系材料としてリサイクル処理化能なポリマーを好ましく採用することができる。例えば、エチレンまたは炭素数４以上のα−オレフィンを主成分とするオレフィン系重合体（典型的にはエチレン系重合体）の使用が好ましい。ここで、上記「エチレン系重合体」の概念には、エチレンの単独重合体およびエチレンと他のモノマー（例えば、炭素原子数が３〜１０のα−オレフィンから選択される一種または二種以上）との共重合体、等が包含され得る。したがって、上記概念には、いわゆる低密度ポリエチレン（ＬＤＰＥ）、直鎖状低密度ポリエチレン（ＬＬＤＰＥ）、高密度ポリエチレン（ＨＤＰＥ）等が包含され得る。
【００１９】
ここに開示される剥離ライナーの好ましい一つの態様では、上記ＰＰ組成物が、プロピレン系重合体（例えばホモポリプロピレン）に加えて、上記副次的ポリマー成分としてのエチレン系重合体（例えばＬＤＰＥ、典型的には線状ＬＤＰＥ）を含有する組成物である。該エチレン系重合体の含有量は、例えば、プロピレン系重合体１００質量部に対して凡そ１〜５０質量部（好ましくは凡そ５〜２０質量部）程度であり得る。
好ましい他の一つの態様では、上記ＰＰ組成物がプロピレン系重合体および上記オレフィン系重合体（典型的にはエチレン系重合体）以外のポリマー成分を実質的に含有しない組成物である。かかる組成のＰＰ組成物を成形してなる剥離ライナーは、特にリサイクル性（例えば、ポリオレフィン材料としてのリサイクル性）が良好である。
【００２０】
ここに開示される剥離ライナーでは、上記ＰＰシートの成形に使用される上記ＰＰ組成物（成形材料）が、造核剤を含有するＰＰ組成物である。このように造核剤を含有させたＰＰ組成物を成形してなるＰＰシートは、通常の（造核剤を含まない）ＰＰ組成物から得られたＰＰシートに比べて剛性および耐熱特性に優れる。このように剛性および耐熱特性に優れたＰＰシートによると、高温（例えば３５℃程度の）環境下においても粘着シートからのスムーズな剥離を可能とするような適度な曲げ強さを維持するライナーが実現され得る。また、上記ＰＰシートによると、室温（典型的には２３℃前後）と高温環境下とで剥離作業性の差異が少ないライナーが実現され得る。また、このように造核剤を含むＰＰ組成物は、後述のように溶融状態にある組成物をロール間に挟みこんでシート状に成形されることで、該ロールの表面形状（例えば凹凸形状）をよりよく反映した表面形状のＰＰシートを与えるものであり得る。ここに開示される造核剤含有ＰＰ組成物によると、上記のうち少なくとも一つの効果が実現され得る。
【００２１】
上記造核剤としては、ポリオレフィン（例えばポリプロピレン系樹脂）に対して造核作用を示す各種の物質を使用することができる。例えば、以下に示す物質を造核剤として好ましく採用することができる。
【００２２】
下記式（１）で表される化合物（アルミニウム  ヒドロキシ−ジ−ｐ−ｔｅｒｔ−ブチルベンゾエート）。
【００２３】
【化１】
2008074993.tif 000003
【００２４】
下記式（２）で表される化合物（ナトリウム  ２，２−メチレン−ビス−（４，６−ジ−ｔｅｒｔ−ブチルフェニル）フォスフェート）。
【００２５】
【化２】
2008074993.tif 000004
【００２６】
下記一般式（３）で表されるリン酸エステル塩。
【００２７】
【化３】
2008074993.tif 000005
【００２８】
ここで、上記式（３）中のＲ1は水素原子または炭素数１〜４のアルキル基である。Ｒ2およびＲ3は、それぞれ独立に、水素原子および炭素数１〜１２のアルキル基（例えばｔｅｒｔ−ブチル基）から選択されるいずれかである。Ｍは周期表第３族または第４族に属する金属原子である。Ｘは該金属Ｍの原子価である。
【００２９】
下記一般式（４）で表されるソルビトール系化合物。
【００３０】
【化４】
2008074993.tif 000006
【００３１】
ここで、上記式（４）中のＲ4およびＲ5は、それぞれ独立に、水素原子および炭素数１〜５のアルキル基から選択されるいずれかである。
上記以外の造核剤としては、例えばロジン類の金属塩が挙げられる。
【００３２】
このような造核剤は、一種のみを単独で使用してもよく、二種以上を組み合わせて使用してもよい。ここに開示されるＰＰ組成物における造核剤の配合割合は、例えば、該ＰＰ組成物に含まれるプロピレン系重合体（二種以上のプロピレン系重合体を含有する組成物ではそれらの重合体の合計）１００質量部に対して凡そ０．０１〜３質量部（好ましくは０．０２〜２質量部）とすることができる。
【００３３】
その他、上記ＰＰ組成物は、本発明の効果を顕著に損なわない範囲で、一般にポリオレフィン系樹脂組成物用の添加剤として知られている各種成分を含むことができる。かかる成分としては、酸化防止剤、中和剤、熱安定剤、光安定剤、紫外線吸収剤、帯電防止剤、スリップ剤、アンチブロッキング剤、着色剤（顔料、染料等）等が例示される。例えば、プロピレン系重合体１００質量部に対してＴｉＯ2等の顔料を凡そ５〜２０質量部の割合で含有する組成のＰＰ組成物であり得る。
【００３４】
ここに開示される剥離ライナーは、上記ＰＰ組成物をシート状に成形して得られたＰＰシートから実質的に構成されている。典型的には、上記ＰＰ組成物をシート状に成形して得られたＰＰシートからなる。該ＰＰシートは、両面（厚み方向の両側の表面）が平滑な形態であってもよく、片面または両面に凹凸が設けられた形態であってもよい。
好ましい一つの態様では、上記ＰＰシートのうち少なくとも粘着剤層側（粘着剤層と重ね合わせられる側）の表面に、規則的なあるいは不規則な（典型的には規則的な）凹凸が設けられている。該凹凸が設けられている範囲は、上記粘着剤層側表面の全体であってもよく一部範囲（例えば、幅方向および／または長手方向の一部範囲）であってもよい。なお、上記ＰＰシートのうち非粘着剤層側（粘着剤層と重ね合わされない側）の表面は、平滑であってもよく、粘着剤層側表面と同様のまたは異なる凹凸形状が全体または一部範囲に付与されていてもよい。
【００３５】
上記粘着剤層側表面の凹凸形状は、例えば、互いに平行に延びる複数の畝状の凸部（畝群）が所定のピッチ（隣接する畝同士の間隔）で設けられた形状であり得る。一の方向に互いに平行に延びる第一の畝群と、前記一の方向と交差する（典型的には直交する）方向に互いに平行に延びる第二の畝部とを有する形状であってもよい。さらに第三、第四・・・の畝群を有してもよい。このような凹凸形状が粘着剤層側の表面に付与されたＰＰシートからなる剥離ライナーは、剥離ライナー付き粘着シートの構成要素として用いられて該粘着シートの粘着剤層に上記凹凸形状を転写することで、空気抜け性のよい粘着シートを提供することができる。あるいは、該凹凸形状の剥離ライナー表面に形成した粘着剤層を支持体に転写することにより、空気抜け性のよい粘着シートが形成され得る。
【００３６】
上記畝群を構成する各畝状凸部の断面（畝の延びる方向に対して垂直な断面）の形状は、例えば長方形状、台形状（典型的には、下辺よりも上辺が短い台形状）、逆Ｖ字状、逆Ｕ字状、半円状等の各種形状であり得る。該凸部の高さは例えば凡そ５μｍ〜５０μｍ程度であり得る。該凸部の幅（典型的には底部における幅）は例えば凡そ１０μｍ〜２００μｍ（好ましくは凡そ１５μｍ〜３５μｍ）程度であり得る。各凸部の断面形状（高さ、幅等）は同一であっても異なってもよい。例えば、各凸部の断面形状を略同一とすることができる。また、互いに異なる断面形状の凸部が規則的にあるいはランダムに設けられていてもよい。上記畝群を構成する凸部（畝）のピッチは、例えば凡そ１００μｍ〜１０００μｍ程度であり得る。互いに交差する方向に延びる複数の畝群を有する構成の場合、各畝群に属する個々の凸部の断面形状は同一であってもよく異なってもよい。また、各畝群に属する凸部のピッチは同一であってもよく異なってもよい。
【００３７】
好ましい一つの態様では、上記ＰＰシートの粘着剤層側表面の全体に、互いに直交する第一の畝群および第二の畝群が設けられている。それらの畝群を構成する各凸部は同じ断面形状を有し、また第一の畝群を構成する凸部の断面形状と第二の畝群を構成する凸部の断面形状も同じである。該断面形状は、大まかにいって、下辺よりも上辺が短い台形状である。より詳しくは、例えば、高さが凡そ５μｍ〜３０μｍ、下辺の長さが凡そ４０μｍ〜８０μｍ、上辺の長さが凡そ３μｍ〜６０μｍ（ただし下辺よりも短い）の台形状であり得る。第一の畝群および第二の畝群における凸部のピッチは同程度（典型的には同じ）であって、いずれも凡そ１００μｍ〜１０００μｍ（例えば凡そ４００〜６００μｍ）であることが好ましい。かかる凹凸形状を表面に有する剥離ライナーは、ライナー付き粘着シートの構成要素として用いられて、特に空気抜け性のよい粘着シートを提供するものであり得る。また、該形状の剥離ライナー上に形成した粘着剤層を支持体に転写することにより、特に空気抜け性のよい粘着シートが形成され得る。
【００３８】
上記ＰＰシートの厚さは、例えば凡そ５０〜５００μｍ程度であり得る。該厚さが凡そ５０〜３００μｍ程度であってもよい。良好な剥離作業性（特に高温環境下における剥離作業性）を安定的に確保するという観点から、該シートの厚さを凡そ１００〜３００μｍとすることが好ましく、凡そ１５０〜２５０μｍとすることがより好ましい。上述のように少なくとも粘着剤層側の表面に畝状の凸部が付与されたＰＰシートでは、その凸部の先端から測定した厚さ（換言すれば、凸部込みの厚さ）が凡そ５００μｍ以下（好ましくは凡そ３００μｍ以下、より好ましくは凡そ２５０μｍ以下、典型的には凡そ１５０μｍ以上）であることが好ましい。また、上記凸部を除いた部分の厚さが凡そ５０μｍ以上（好ましくは凡そ１００μｍ以上、典型的には２００μｍ以下）であることが好ましい。
【００３９】
上記ＰＰ組成物からＰＰシートを成形する方法は特に限定されず、従来公知のポリオレフィン系樹脂シート（例えばＰＰシート）成形方法を適宜採用することができる。好ましい成形方法の一例として、溶融状態にあるＰＰ組成物を押し出し、該組成物をロールの間に挟みこんで冷却しつつシート形状に成形する方法（溶融押出成形法）が挙げられる。
【００４０】
図４を参照しつつ、上記成形方法の典型的な態様の一例を説明する。図４に示すシート成形装置４０は、大まかにいって、Ｔダイ４２を有する押出成形機と、対向配置された一対の冷却ロール４４，４６とからなる。所定の温度に加熱された溶融状態のＰＰ組成物をＴダイ４２から帯状に押し出す。その押し出されたＰＰ組成物は、冷却ロール４４，４６の間に挟まれて冷却され、該ロール４４，４６の表面形状を反映した表面形状を有するシート状に固化してＰＰシート１０を形成する。冷却ロール４４，４６の間から排出されたＰＰシート１０は、引取りロール４８を経て巻取りロール（図示せず）へと導かれる。このようにしてＰＰ組成物から長尺状のＰＰシート１０を成形することができる。
【００４１】
ここで、例えば冷却ロール４４として表面に凹凸が設けられたロールを使用することにより、ＰＰシート１０のうち冷却ロール４４側の表面１０Ａに該冷却ロール４４の凹凸形状を反映（転写）させることができる。例えば、互いに直交する第一の畝群と第二の畝群とが所定のピッチ（隣接する畝との間隔）で設けられた表面１０Ａを備えるＰＰシート１０を成形する場合には、それらの畝群に対応して互いに直交する第一の溝群と第二の溝群とが上記所定のピッチで設けられた表面を備える冷却ロール４４を使用するとよい。上述のように造核剤を含有する組成のＰＰ組成物によると、造核剤を含有しない組成のＰＰ組成物に比べて、冷却ロール４４の表面形状をより適切に（例えば、より精度よく）反映させたＰＰシート１０が成形され得る。
なお、ＰＰシートの表面に凹凸形状を付与する方法はこれに限定されず、例えばいったん固化したＰＰシートを加熱しつつ型押しすることで該型の表面形状をＰＰシートの表面に転写する方法、ＰＰシートの表面をレーザ加工する方法等を適宜採用し得る。これらのうち二以上の方法を組み合わせて用いてもよい。
【００４２】
ここに開示されるＰＰ組成物は、厚さ２００μｍのシート状に成形した場合（すなわち、前記ＰＰシートの厚さが２００μｍである場合）、測定温度３５℃における曲げ強さが凡そ０．８Ｎ〜２Ｎ／３８ｍｍの範囲にあるＰＰシートを与える組成物であり得る。かかるＰＰ組成物を成形したＰＰシートからなるライナーは、３５℃程度の高温環境下においても良好な剥離作業性を示すライナー付き粘着シートの構成要素として好適である。かかる好ましい曲げ強さが実現されるように、ＰＰシートの組成（造核剤の種類および配合割合、副次的ポリマー成分や各種添加剤の使用の有無、使用する場合にはその種類および配合割合等）を設定することが好ましい。
【００４３】
ここで「曲げ強さ」とは、所定の測定温度において、幅３８ｍｍ×長さ１００ｍｍの試験片の両端を、該試験片が直線状に延びた状態から３００ｍｍ／分の速度で近づけることにより、該両端間の距離が１０ｍｍになるまで該試験片をＵ字状に撓ませて測定される曲げ強さをいう。
上記曲げ強さは、例えば図７に示す装置を用いて測定することができる。この曲げ強さ測定装置６０は、互いに平行に（且つ、典型的には水平に）配置された一対のプレス板、すなわち上板６２および下板６４を備える。上板６２には図示しない駆動装置が接続されており、下板６４との平行関係を維持しつつ任意のスピードで上下に変位させる（上板６２と下板６４との距離を変更する）ことができる。また、上記駆動装置は図示しない検出器を備え、これにより上板６２の下降に対する反力の大きさを検出することができる。
【００４４】
曲げ強さを測定する際には、所定の環境温度（測定温度）の下で、上板６２と下板６４との間に上記形状のＰＰシート（試験片）１０を直線状にのばした状態で、その長手方向の一端１２および他端１４がそれぞれ上板６２および下板６４に当接するようにして、それらの上板６２および下板６４の間に垂直に保持する。したがって、測定開始時における上板６２と下板６４との距離は１００ｍｍとなる。そして、下板６４の位置は固定したまま、上板６２を３００ｍｍ／分の速度で下板６４側に、下板６４との距離が５ｍｍ（すなわち、上板６２の初期位置からの変位が９５ｍｍ）となるまで変位（下降）させる。この上板６２の変位により、図示するように試験片１０を次第にＵ字型に撓ませつつ、該試験片の両端１２，１４が上記速度で近づくこととなる。このとき試験片１０を撓ませる（曲げる）ために要する力（圧縮応力）の大きさを上記検出器によって連続的に検出する。そして、上板６２と下板６４との距離（すなわち試験片１０の両端１２，１４間の距離）が１０ｍｍになったとき、すなわち上板６２の初期位置からの変位が９０ｍｍとなったときの検出値を、上記測定温度における当該試験片の曲げ強さ（Ｎ／３８ｍｍ）とする。
【００４５】
好ましい一つの態様では、上記ＰＰ組成物が、厚さ２００μｍのシート状に成形した場合、測定温度２３℃における上記曲げ強さが凡そ１〜３Ｎ／３８ｍｍの範囲にあるＰＰシートを与える組成物である。測定温度３５℃における曲げ強さが凡そ０．８Ｎ〜２Ｎ／３８ｍｍであり、且つ測定温度２３℃における曲げ強さが凡そ１〜３Ｎ／３８ｍｍの範囲にあるＰＰシートを与えるＰＰ組成物がより好ましい。かかるＰＰ組成物を用いて形成されたＰＰシートからなるライナーは、幅広い温度域において良好な剥離作業性を示すライナー付き粘着シートの構成要素として好適である。
【００４６】
なお、ここでは本発明にとり好ましいＰＰ組成物を表す指標として「厚さ２００μｍのシート状に成形した場合の曲げ強さ」を用いているが、本発明に係るライナーまたはライナー付き粘着シートを構成するＰＰシートの厚さは２００μｍに限定されるものではない。すなわち、本発明に係るライナーまたはライナー付き粘着シートを構成するＰＰシートは、厚さ２００μｍのシート状に成形した場合において上記好ましい曲げ強さを示すＰＰ組成物を、任意の厚さ（典型的には５０〜３００μｍの厚さ、例えば凡そ１５０〜２５０μｍの厚さであり、凡そ２００μｍの厚さであってもよい。）に成形してなるＰＰシートであり得る。また、表面に凹凸を有するＰＰシートからなるライナーおよび該ライナーを備えるライナー付き粘着テープについては、当該凹凸を有する厚さ２００μｍのシート状に成形した場合（換言すれば、厚さを２００μｍとする点以外は実際にライナーを構成するＰＰシートと同じ形状に成形した場合）の所定の測定温度における曲げ強さが上記範囲にあるＰＰ組成物の使用が好ましい。
【００４７】
上記ＰＰシートは、少なくとも粘着剤層側（粘着剤層と重ね合わせられる側）の表面に必要に応じて離型処理が施されたＰＰシートであってもよい。該離型処理は、一般的な剥離ライナーの粘着剤対向面に施される離型処理と同様の処理であり得る。例えば、あらかじめ成形されたＰＰシートの表面に従来公知の各種離型処理剤を適用することにより上記離型処理を行うことができる。かかる離型処理剤の例としては、シリコーン系剥離処理剤、フッ素系剥離処理剤、長鎖アルキル系剥離処理剤、脂肪酸アミド系剥離処理剤、シリカ粉等が挙げられる。さらに、上記ＰＰシートの非粘着剤層側の表面に上記粘着剤層側表面と同様のあるいは異なる離型処理が施されていてもよい。このように表面に離型処理が施されたＰＰシートからなる剥離ライナーも、ここでいう「ＰＰシートからなる剥離ライナー」の概念に包含され得る。
【００４８】
ここに開示されるライナー付き粘着シートは、例えば、図２または図３に模式的に示される断面構造を有するものであり得る。なお、図２および図３に示すライナー付き粘着シートにおいて、同様の機能を果たす部分には同じ符号を付している。
図２に示すライナー付き粘着シート１は、支持体２２と該支持体の片面に設けられた粘着剤層２４とを有する粘着シート２０と、その粘着剤層２４上に配置された剥離ライナー１０とを備える。ライナー１０はＰＰシートからなり、好ましい一つの態様では粘着剤層側表面（剥離面）１０Ａに離型処理が施されている。粘着剤層とは反対側の表面（背面）１０Ｂには離型処理が施されていてもよく施されていなくてもよい。図２に示す態様のライナー付き粘着シート１では、ライナー１０の粘着剤層側表面１０Ａが平滑な形状に形成されている。粘着シート２０からライナー１０を剥離すると、粘着剤層側表面１０Ａの表面形状を反映した平滑な粘着剤層２４が露出する。その粘着剤層２４を被着体に圧着することにより粘着シート２０が被着体に貼り付けられる。
【００４９】
図３に示すライナー付き粘着シート１では、ライナー１０の粘着剤層側表面１０Ａに、一の方向に延びる複数の畝状の凸部１１２が互いに平行に所定のピッチで設けられている。粘着剤層側表面１０Ａには、また、上記一の方向とは直交する方向に延びる複数の畝状の凸部（図示せず）が互いに平行に所定のピッチで（典型的には、凸部１１２と同じピッチで）設けられている。このことによって、粘着剤層側表面１０Ａには、全体として格子状の凸部１１０が形成されている。該凸部１１０に縦横を囲まれた部分は、相対的に凹んだ正方形状の平面部１０２となっている。一方、粘着剤層側表面１０Ａに面する粘着剤層２４の表面には、粘着剤層側表面１０Ａの形状を反映して、溝状の凹部２５２と該凹部と直交して延びる溝状の凹部（図示せず）とが形成されている。それらの凹部が交点で連絡することにより、粘着剤層２４の表面には全体として格子状の凹部２５０が形成されている。該凹部２５０に縦横を囲まれた部分は、相対的に突出した正方形状の平面部２４２となっている。他の部分の構成は図２に示すライナー付き粘着シート２と同様である。粘着シート２０からライナー１０を剥離すると、粘着剤層側表面１０Ａの表面形状を反映した格子状の凹部を有する粘着剤層２４が露出する。その粘着剤層２４を適当な圧力で被着体に圧着すると、まず平面部２４２が被着体に密着する一方、格子状凹部２５０と被着体表面との間には縦横に延びる間隙が維持される。その間隙を通じて、粘着シート２０の貼付時に混入した気泡を外部に押し出すことができる。
【００５０】
粘着シートを構成する支持体としては、例えば、ポリプロピレンフィルム、エチレン−プロピレン共重合体フィルム、ポリエステルフィルム、ポリ塩化ビニルフィルム等のプラスチックフィルム；ポリウレタンフォーム、ポリエチレンフォーム等のフォーム基材；クラフト紙、クレープ紙、和紙等の紙；綿布、スフ布等の布；ポリエステル不織布、ビニロン不織布等の不織布；アルミニウム箔、銅箔等の金属箔；等を、粘着シートの用途に応じて適宜選択して用いることができる。上記プラスチックフィルムとしては、無延伸フィルムおよび延伸（一軸延伸または二軸延伸）フィルムのいずれも使用可能である。また、支持体のうち粘着剤層が設けられる面には、下塗剤の塗布、コロナ放電処理等の表面処理が施されていてもよい。支持体の厚みは目的に応じて適宜選択できるが、一般的には概ね１０〜５００μｍ（典型的には１０〜２００μｍ）程度である。
【００５１】
粘着剤層を構成する粘着剤の種類は特に限定されない。例えば、アクリル系、ポリエステル系、ウレタン系、ポリエーテル系、ゴム系、シリコーン系、ポリアミド系、フッ素系等の公知の各種粘着剤から選択される一種または二種以上の粘着剤を含んで構成された粘着剤層であり得る。該粘着剤の形態も特に限定されず、例えば、溶剤型粘着剤、エマルジョン型粘着剤、水溶性粘着剤、紫外線硬化型粘着剤等の、種々の形態の粘着剤であり得る。かかる粘着剤は、粘着付与剤、粘度調整剤、レベリング剤、可塑剤、充填剤、顔料・染料等の着色剤、安定剤、防腐剤、老化防止剤、帯電防止剤等の一般的な添加剤の一種または二種以上を含むことができる。
【００５２】
好ましい一つの態様では、該粘着剤層を構成する粘着剤が、アクリル系ポリマーをベースポリマー（該粘着剤に含まれるポリマーの主成分）とするアクリル系粘着剤である。上記アクリル系ポリマーは、典型的には、アルキル（メタ）アクリレート、すなわちアルキルアルコールの（メタ）アクリル酸エステルを主モノマーとする（共）重合体である。ここで「（メタ）アクリル酸」とは、アクリル酸およびメタクリル酸を包含する概念である。例えば、炭素原子数２〜１４（より好ましくは炭素原子数４〜１０）のアルキルアルコール（メタ）アクリル酸エステルを主モノマーとするアクリル系ポリマーを主体とするアクリル系粘着剤を含んで構成された粘着剤層が好ましい。かかる粘着剤層は、例えば、上記（共）重合組成のアクリル系ポリマーに必要に応じて粘着付与剤、架橋剤、溶媒等が配合されたアクリル系粘着剤組成物を用いて形成され得る。
【００５３】
特に限定するものではないが、上記粘着剤層の厚さは、例えば凡そ５〜１５０μｍ（典型的には凡そ１０〜１００μｍ）の範囲であり得る。粘着剤層側の表面に凹凸を有するライナーと粘着シートとを含むライナー付き粘着シートでは、該粘着シートの有する粘着剤層の厚さをライナー表面の凹凸の程度（凸部の先端から凹部の底までの高さ）と同程度とするか、あるいは該凹凸の程度よりも粘着剤層の厚さを大きくすることが好ましい。
【００５４】
上記粘着剤層は、例えば、適当な粘着剤組成物を支持体に直接付与（典型的には塗布）し、該組成物を必要に応じて乾燥および／または硬化させることにより形成され得る（直接法）。その後、該粘着剤層に剥離ライナーを重ね合わせることによってライナー付き粘着シートを形成することができる。また、上記粘着剤組成物を剥離ライナーに付与して該ライナー上に粘着剤層を形成し、その粘着剤層付きライナーに支持体を重ね合わせて該支持体に粘着剤層を転写することによってライナー付き粘着シートを形成してもよい（転写法）。粘着剤層側の表面に凹凸を有するライナーと粘着シートとを含むライナー付き粘着シートにおいて該粘着シートに備えられる粘着剤層についても同様に、支持体上に平滑な粘着剤層を形成した後にライナーと重ね合わせ、必要に応じてプレスすることにより、該ライナー表面の凹凸形状を粘着剤層に反映させることができる。あるいは、ライナーの凹凸面（粘着剤層側の表面）に粘着剤層を形成し、該粘着剤層を支持体に転写してもよい。
【００５５】
以下、本発明に関するいくつかの実施例を説明するが、本発明をかかる実施例に示すものに限定することを意図したものではない。なお、以下の説明において「部」および「％」は、特に断りがない限り質量基準である。
【００５６】
＜例１：ＰＰシート（サンプル１）の作製＞
造核剤としてのアルミニウム  ヒドロキシ−ジ−ｐ−ｔｅｒｔ−ブチルベンゾエート（上述した式（１）に示す化合物）が配合されたホモポリプロピレン系樹脂（日本ポリプロ株式会社製品、商品名「ノバテックＰＰ  ＦＹ６Ｃ」を使用した。）１００質量部と、線状低密度ポリエチレン（ＬＤＰＥ）（住友化学株式会社製品、商品名「スミカセンＧ２０１−Ｆ」）１０質量部とを押出機に投入した。該押出機のＴダイ（ダイ温度２４０℃）から溶融状態のポリプロピレン樹脂組成物を押し出し、表面に格子状の溝が設けられた加工ロール（冷却ロール）と表面が平滑な加圧ロール（冷却ロール）との間に挟んで冷却しつつ厚さ２００μｍのシート状に成形した。このようにして剥離ライナー用ＰＰシート（サンプル１）を得た。該ＰＰシートのうち加工ロール側の表面（粘着剤層側となる表面）には、該加工ロールの表面形状（格子状の溝）が転写されることにより、互いに直交する畝状の凸部が縦横それぞれ５００μｍのピッチで格子状に形成されていた。該凸部の断面形状は、下辺６８μｍ、上辺１０μｍ、高さ２５μｍの台形状であった。
なお、上記ＰＰシートの厚さは、最小読み取り値１／１０００ｍｍのダイヤルゲージを用いて測定した。また、該ＰＰシート表面の凹凸形状は、該表面をレーザ顕微鏡（オリンパス株式会社製品、商品名「ＬＥＸＴ  ＯＬＳ３０００」）で観察することにより把握した。
【００５７】
＜例２：ＰＰシート（サンプル２）の作製＞
例１で使用した造核剤入りポリプロピレン系樹脂に代えて、造核剤が配合されていないホモポリプロピレン系樹脂（日本ポリプロ株式会社製品、商品名「ノバテックＰＰ  ＦＹ６」を使用した。）を使用した。その他の点については上記例１と同様にして、厚さ２００μｍの剥離ライナー用ＰＰシート（サンプル２）を作製した。
【００５８】
＜例３：曲げ強さ測定＞
図７に模式的に示す構成の曲げ強さ測定装置６０により（ここではミネベア株式会社製品、引張圧縮試験機、商品名「ＴＥＣＨＮＯ  ＧＲＡＰＨ  ＴＧ−５ｋＮ」を使用した。）、上記で作製したサンプル１（造核剤を含むＰＰ組成物を成形して得られた単層のＰＰシート）およびサンプル２（造核剤を含まない通常のＰＰ組成物を成形して得られた単層のＰＰシート）の曲げ強さを上述した方法により測定した。さらに、比較のため、紙基材の両面にポリエチレン（ＰＥ）フィルムを積層した構成の剥離ライナー（サンプル３、全体の厚さ１７０μｍ）の曲げ強さを同様にして測定した。
すなわち、各サンプルを幅３８ｍｍ×長さ１００ｍｍの帯状にカットして試験片を用意した。該試験片を直線状にのばした状態で、曲げ強さ測定装置６０の上板６２と下板６４との間に垂直にセットした。そして、下板６４の位置を固定したまま、上板６２を下板６４側に、初期位置からの変位が９５ｍｍとなるまで３００ｍｍ／分の速度で変位させた。このときの変位量と試験片に加えられた圧縮応力との関係を示すチャートから、上板６２の初期位置からの変位が９０ｍｍのときの圧縮応力（曲げ強さ）を読み取った。
【００５９】
測定温度（環境温度）５℃、２３℃および３５℃の各条件において上記曲げ強さを測定した。それらの結果を表１に示す。
【００６０】
【表１】
2008074993.tif 000007
【００６１】
表１に示されるように、造核剤を含まないＰＰ組成物を成形してなるサンプル２のＰＰシートの２３℃および３５℃における曲げ強さは、低温（５℃）では紙基材を有するサンプル３よりも高いが、測定温度が高くなるにつれて曲げ強さが低下する結果、２３℃における曲げ強さはサンプル３と同程度であり、３５℃における曲げ強さはサンプル３よりもやや低くなった。これに対して、造核剤を含むＰＰ組成物を成形してなるサンプル１のＰＰシートでは、サンプル２に比べて曲げ強さ（特に２３℃および３５℃における曲げ強さ）が大幅に向上していた。その結果、サンプル１のＰＰシートによると、５℃、２３℃および３５℃のいずれの測定条件においてもサンプル３に勝る曲げ強さが得られた。より具体的には、サンプル１に係るＰＰシートは、２３℃において１Ｎ／３８ｍｍ以上（さらには１．１Ｎ／３８ｍｍ以上）の曲げ強さを示し、且つ、３５℃において０．８Ｎ／３８ｍｍ以上（さらには０．８５Ｎ／３８ｍｍ以上）の曲げ強さを示すものであった。
【００６２】
＜例４：剥離ライナー付き粘着シート（サンプル４）の作製＞
サンプル１に係るＰＰシートの粘着剤側表面（格子状の凸部が形成された面）に離型処理を施して剥離ライナーを得た。上記離型処理は、市販の一般的なシリコーン系剥離処理剤を使用して常法により行った。
一方、粘着シートの支持体として、厚さ９０μｍのポリプロピレン系樹脂シートを用意した。該支持体の片面にアクリル系粘着剤（日東電工株式会社製品、２−エチルヘキシルアクリレート系の溶剤型粘着剤）を塗布して１００℃で１分間乾燥させることにより厚さ約３５μｍ（乾燥後）の粘着剤層を形成した。この粘着剤層に上記剥離ライナーを貼り合わせ、温度２３℃、圧力０．４Ｎ／ｍｍ2の条件で粘着シートと剥離ライナーとを５分間圧着した。このようにして剥離ライナー付き粘着シート（サンプル４）を作製した。
【００６３】
サンプル４に係る剥離ライナー付き粘着シートから剥離ライナーを剥がして粘着剤層を露出させ、剥離ライナーの凹凸形状の測定に使用したものと同じレーザ顕微鏡（キーエンス社製、商品名「ＶＫ８５１０」）を用いて該粘着剤層の表面形状を観察した。その結果、該粘着剤層には、剥離ライナーの表面形状が転写されることにより、下辺７μｍ、上辺５７μｍ、高さ２３μｍの台形状の断面を有する溝状の凹部が、縦横それぞれ５００μｍのピッチで格子状に形成されていることが確認された。
【００６４】
＜例５：剥離ライナー付き粘着シート（サンプル５）の作製＞
粘着剤層に貼り合わせる剥離ライナーとして、サンプル１に係るＰＰシートに離型処理を施した剥離ライナーに代えて、サンプル２に係るＰＰシートに離型処理を施した剥離ライナーを使用した。その他の点については上記例４と同様にして、剥離ライナー付き粘着シート（サンプル５）を作製した。
【００６５】
＜例６：剥離ライナー付き粘着シート（サンプル６）の作製＞
粘着剤層に貼り合わせる剥離ライナーとして、サンプル１に係るＰＰシートに離型処理を施した剥離ライナーに代えて、サンプル３に係る剥離ライナー（ＰＥ／紙／ＰＥ積層構造）を使用した。その他の点については上記例４と同様にして、剥離ライナー付き粘着シート（サンプル６）を作製した。
【００６６】
＜例７：剥離作業性評価＞
上記で得られた剥離ライナー付き粘着シートを幅３８ｍｍ、長さ５０ｃｍのテープ状にカットして試験片を用意した。図５に示す概略構成を有する貼付装置５０を用いて上記試験片の貼付作業を行い、該試験片を構成する剥離ライナーの剥離作業性（試験片の貼付作業性）を評価した。この貼付装置５０は、円筒状の貼付ローラ５２と、そのローラ５２を軸周りに回転可能に支持する取手５４と、ローラ５２の外周との間に一定の隙間を形成しつつ該外周に沿ってローラ５２の軸方向に延びる剥離ガイド５６とを備える。貼付装置５０は、剥離ガイド５６がローラ５２の前側（貼付装置５０の進行方向（図１では左側）に対する前側をいう。）となるような向きで使用される。
【００６７】
上記作業性の評価は以下のようにして行った。すなわち、図１に示すように、まず試験片（剥離ライナー付き粘着シート）２の長手方向の一端において粘着シート２０からライナー１０を剥がして粘着剤層２４を露出させた。そして、粘着シート２０から剥がされた部分のライナー１０をガイド５６の上端に係止した（引っかけた）状態で、粘着剤層２４が露出された粘着シート２０をローラ５２の外周に沿って回り込ませ、該ローラ５２により粘着シート２０の一端を支持体２２側から押圧して粘着剤層２４を被着体５に貼り付けた。このようにして試験片を貼付装置５０にセットした。そして、ローラ５２を被着体５に押し付けながら貼付装置５０を図１の左側に一定の速度で連続的に動かした。これにより、ローラ５２の右方から供給される試験片２がローラ５２の上方から進行方向前側に回りこむときに剥離ガイド５６によってライナー１０と粘着シート２０とを連続的に分離しつつ、その分離により粘着剤層２４が露出された粘着シート２０をローラ５２の前側から下方に回りこませて該ローラ５２により被着体５の表面に連続的に圧着した。
【００６８】
ここで、剥離作業性のよい試験片２では、図１に示すように、ローラ５２の外周から浮かせて設けられた剥離ガイド５６によって、貼付装置５０の進行につれて剥離ライナー１０が粘着シート２０から自発的に分離し、分離した剥離ライナー１０は剥離ガイド５６の上を通って貼付装置５０から外方へと排出される。このように剥離ライナー１０と粘着シート２０との分離がスムーズに行われるので、試験片２の終端に至るまで一気に貼付作業を行うことができる。一方、剥離作業性に問題のある試験片２では、図６（ａ）に示すように、剥離ライナー１０がガイド５６とローラ５２との隙間に引っかかって粘着シート２０からのスムーズな剥離が行われず、例えば貼付装置５０の移動（貼付作業）を途中で中断して上記隙間からライナー１０を引っ張り出す等の対応をとらなくてはならない。さらに事態が進行すると、図６（ｂ）に示すように、ガイド５６とローラ５２との隙間に巻き込まれたライナー１０がローラ５２と被着体５との間に挟まってしまい、それ以上の貼付作業を行うことができなくなる。
【００６９】
本評価試験では、各サンプルから切り出した試験片について、貼付温度（環境温度）５℃、２３℃および３５℃の条件でそれぞれ１０回の貼付作業を行った。その結果を表２に示す。表２に示す評価結果では、１０回とも試験片の終端に至るまで図１に示す状態で滞りなく貼付が行われた場合を丸（○）、１０回中１〜３回の割合で図６（ａ）または（ｂ）に示す状態が生じた場合を三角（△）、１０回中４回以上の割合で図６（ａ）または（ｂ）に示す状態が生じた場合をバツ（×）で表している。
【００７０】
【表２】
2008074993.tif 000008
【００７１】
表２に示すように、サンプル２に係る剥離ライナーを用いて構築された剥離ライナー付き粘着シート（サンプル５）は、貼付温度５℃では良好な剥離作業性（貼付作業性）を示したものの、貼付温度が高くなるにつれて作業性が低下し、特に貼付温度３５℃ではライナーの巻き込みが頻繁に発生したため作業効率が著しく低下した。一方、サンプル１に係る剥離ライナーを用いて構築された剥離ライナー付き粘着シート（サンプル４）では、５℃、２３℃、３５℃のいずれの貼付温度においても、サンプル３に係る剥離ライナーを用いて構築された剥離ライナー付き粘着シート（サンプル６）と同様に良好な作業性が維持された。すなわち、サンプル１に係る剥離ライナーは、同種の樹脂材料（オレフィン系樹脂）からなるためリサイクル性に優れ、且つ、紙基材を用いたサンプル３に係る剥離ライナーと同様に幅広い温度域において（例えば、３５℃程度の高温下においても）良好な剥離作業性（貼付作業性）を示すものであった。
【産業上の利用可能性】
【００７２】
以上に説明したとおり、本発明に係る剥離ライナー付き粘着シートによると、幅広い温度環境下において良好な剥離作業性（ひいては貼付作業性）が得られる。この剥離ライナー付き粘着シートを構成する剥離ライナーはＰＰシート（ポリオレフィン材料）からなるので、紙基材を含む構成の剥離ライナー等とは異なりリサイクル性が良好である。上記剥離ライナー付き粘着シートは、各種の装飾用シートとして有用であり、例えば車両の外装に貼り付けられる塗装代替シートや装飾用シート、表面保護用粘着シート等として好適である。かかる塗装代替シートでは製造効率の観点から貼付作業性の向上に対する要望が強く、しかも夏場の工場内等では作業環境が比較的高温（例えば３０〜３５℃）となり得ることから高温環境下においても良好な貼付作業性が求められるためである。上記剥離ライナー付き粘着シートは、例えば粘着シートからライナーを剥離しつつ該粘着シートを被着体に連続的に貼り付ける貼付装置（貼付治具）によって貼り付けられる用途にも好ましく適用され得る。このように貼付装置を用いた貼付では、手作業による貼り付けに比べて、安定してスムーズな剥離がより高レベルで実現されないと、ライナーの巻き込み等の不具合が起こりがちとなるためである。また、本発明に係る剥離ライナーは、上述したいずれかの剥離ライナー付き粘着シートを構成する剥離ライナー等として好適に利用され得る。
【図面の簡単な説明】
【００７３】
【図１】貼付装置を用いて剥離ライナー付き粘着シートを貼り付ける様子を模式的に示す説明図である。
【図２】本発明に係る粘着シートの構成例を模式的に示す断面図である。
【図３】本発明に係る粘着シートの構成例を模式的に示す断面図である。
【図４】シート成形装置の一構成例を示す模式図である。
【図５】貼付装置の一構成例を示す説明図である。
【図６】図６（ａ）および図６（ｂ）は、それぞれ貼付装置を用いて剥離ライナー付き粘着シートを貼り付ける様子を模式的に示す説明図である。
【図７】曲げ強さの測定方法を模式的に示す説明図である。
【符号の説明】
【００７４】
１，２：剥離ライナー付き粘着シート
１０  ：剥離ライナー（ＰＰシート）
２０  ：粘着シート
２２  ：支持体
２４  ：粘着剤層
４０  ：シート成形装置
４４，４６  ：冷却ロール
５０  ：貼付装置
５２  ：貼付ローラ
５６  ：剥離ガイド
【図１】
2008074993.tif 000009
【図２】
2008074993.tif 000010
【図３】
2008074993.tif 000011
【図４】
2008074993.tif 000012
【図５】
2008074993.tif 000013
【図６】
2008074993.tif 000014
【図７】
2008074993.tif 000015